POSITIVE ELECTRODE ACTIVE MATERIAL COMPLEX FOR LITHIUM-ION SECONDARY BATTERY, SECONDARY BATTERY USING SAME, AND METHOD FOR PRODUCING POSITIVE ELECTRODE ACTIVE MATERIAL COMPLEX FOR LITHIUM-ION SECONDARY BATTERYThere is provided a positive electrode active material composite for a lithium-ion secondary battery, in which, when using as a positive electrode active material of the lithium-ion secondary battery, it can effectively improve high-temperature cycle characteristics. In the positive electrode active material composite for a lithium-ion secondary battery, only on the surface of a lithium transition metal oxide secondary particle (A) composed of one or more of the lithium transition metal oxide particles represented by the following formula (I) : LiNiaCobMncM1xO2 ... (I) or the following formula (II): LiNidCoeAlfM2yO2 ... (II), a lithium-based polyanion particles (B) is composited with lithium transition metal oxide particles under a specific condition, the lithium-based polyanion particles (B) being represented by the following formula (III) or (III) ' : LigMnhFeiM3zPO4 ··· (III) or Mnh'Fei'M3z'PO4 ... (III)' and being supporting carbon (C) on a surface thereof.A positive electrode active material composite for a lithium-ion secondary battery, wherein only on a surface of a lithium transition metal oxide secondary particle (A) composed of one or more of the lithium transition metal oxide particles represented by the following formula (I):         LiNiaCobMncM1xO2 ...     (I) wherein M1 denotes one or more elements selected from the group consisting of Mg, Ti, Nb, Fe, Cr, Si, Al, Ga, V, Zn, Cu, Sr, Mo, Zr, Sn, Ta, W, La, Ce, Pb, Bi and Ge; and a, b, c and x are numbers satisfying 0.3 ≤ a < 1, 0 < b ≤ 0.7, 0 < c ≤ 0.7, 0 ≤ x ≤ 0.3 and 3a + 3b + 3c + (a valence of M1) × x = 3, or the following formula (II):         LiNidCoeAlfM2yO2 ...     (II) wherein M2 denotes one or more elements selected from the group consisting of Mg, Ti, Nb, Fe, Cr, Si, Ga, V, Zn, Cu, Sr, Mo, Zr, Sn, Ta, W, La, Ce, Pb, Bi and Ge; and d, e, f and y are numbers satisfying 0.4 ≤ d < 1, 0 < e ≤ 0.6, 0 < f ≤ 0.3, 0 ≤ y ≤ 0.3 and 3d + 3e + 3f + (a valence of M2) × y = 3, lithium-based polyanion particles (B) which are represented by the following formula (III) or (III)':         LigMnhFeiM3zPO4 ···     (III)wherein M3 denotes Co, Ni, Ca, Sr, Y, Zr, Mo, Ba, Pb, Bi, La, Ce, Nd or Gd; and g, h, i and z denote numbers satisfying 0 < g ≤ 1.2, 0 ≤ h ≤ 1.2, 0 ≤ i ≤ 1.2, 0 ≤ z ≤ 0.3 and h + i ≠ 0, and g + (a valence of Mn) x h + (a valence of Fe) × i + (a valence of M3) × z = 3, and         Mnh'Fei'M3z'PO4 ···     (III)' wherein M3 has the same meaning as in the formula (III); and h', i' and z' in the above formula (III)' denote numbers satisfying 0 ≤ h' ≤ 1.2, 0 ≤ i' ≤ 1.2, 0 ≤ z' ≤ 0.3 and h' + i' ≠ 0, and (a valence of Mn) × h' + (a valence of Fe) × i' + (a valence of M3) × z' = 3, and in which a carbon (c) is supported on the surface thereof, are composited with lithium transition metal oxide particles; wherein an amount of the carbon (c) supported on the surface of the lithium-based polyanion particles (B) is 0.1 mass% or more and less than 18 mass% in 100 mass% of the lithium-based polyanion particles (B); an average particle size of the lithium-based polyanion particles (B) is 50 to 200 nm; and a mass ratio of a content of the lithium transition metal oxide secondary particles (A) to a content of the lithium-based polyanion particles (B), ((A) : (B)), is 95 : 5 to 65 : 35.
리튬 이온 이차 전지용 양극 활물질 복합체 및 이를 이용한 이차 전지, 및 리튬 이온 이차 전지용 양극 활물질 복합체의 제조 방법리튬 이온 이차 전지의 양극 활물질로서 이용했을 때, 고온 사이클 특성을 유효하게 향상시킬 수 있는 리튬 이온 이차 전지용 양극 활물질 복합체를 제공한다. 하기 식 (I) : LiNiaCobMncM1xO2…(I) 또는, 하기 식 (II) : LiNidCoeAlfM2yO2…(II)로 표시되는 1종 이상의 리튬 복합 산화물 입자로 이루어지는 리튬 복합 산화물 이차 입자 (A)의 표면에서만, 하기 식 (III) 또는 (III)' : LiMngFehM3zPO4…(III) Mnh'Fei'M3z'PO4…(III)'로 표시되며, 또한 표면에 탄소 (c)가 담지되어 이루어지는 리튬계 폴리아니온 입자 (B)와, 리튬 복합 산화물 입자가 특정 조건으로 복합화되어 이루어지는 리튬 이온 이차 전지용 양극 활물질 복합체.하기 식 (I) :LiNiaCobMncM1xO2…(I)(식 (I) 중, M1은 Mg, Ti, Nb, Fe, Cr, Si, Al, Ga, V, Zn, Cu, Sr, Mo, Zr, Sn, Ta, W, La, Ce, Pb, Bi 및 Ge로부터 선택되는 1종 또는 2종 이상의 원소를 나타낸다. a, b, c, x는, 0.3≤a＜1, 0＜b≤0.7, 0＜c≤0.7, 0≤x≤0.3, 또한 3a+3b+3c+(M1의 가수(價數))×x=3을 만족하는 수를 나타낸다.)또는, 하기 식 (II) :LiNidCoeAlfM2yO2…(II)(식 (II) 중, M2는 Mg, Ti, Nb, Fe, Cr, Si, Ga, V, Zn, Cu, Sr, Mo, Zr, Sn, Ta, W, La, Ce, Pb, Bi 및 Ge로부터 선택되는 1종 또는 2종 이상의 원소를 나타낸다. d, e, f, y는, 0.4≤d＜1, 0＜e≤0.6, 0＜f≤0.3, 0≤y≤0.3, 또한 3d+3e+3f+(M2의 가수)×y=3을 만족하는 수를 나타낸다.)로 표시되는 1종 이상의 리튬 복합 산화물 입자로 이루어지는 리튬 복합 산화물 이차 입자 (A)의 표면에서만, 하기 식 (III) 또는 (III)' : LigMnhFeiM3zPO4…(III)(식 (III) 중, M3은 Co, Ni, Ca, Sr, Y, Zr, Mo, Ba, Pb, Bi, La, Ce, Nd 또는 Gd를 나타낸다. g, h, i, 및 z는, 0＜g≤1.2, 0≤h≤1.2, 0≤i≤1.2, 0≤z≤0.3, 및 h+i≠0을 만족하고, 또한 g+(Mn의 가수)×h+(Fe의 가수)×i+(M3의 가수)×z=3을 만족하는 수를 나타낸다.)Mnh'Fei'M3z'PO4…(III)'(식 (III)' 중, M3은 식 (III)과 동의이다. h', i', 및 z'는, 0≤h'≤1.2, 0≤i'≤1.2, 0≤z'≤0.3, 및 h'+i'≠0을 만족하고, 또한 (Mn의 가수)×h'+(Fe의 가수)×i'+(M3의 가수)×z'=3을 만족하는 수를 나타낸다.)로 표시되며, 또한 표면에 탄소 (c)가 담지되어 이루어지는 리튬계 폴리아니온 입자 (B)와, 리튬 복합 산화물 입자가 복합화되어 이루어지고, 리튬계 폴리아니온 입자 (B)의 표면에 있어서의 탄소 (c)의 담지량이, 리튬계 폴리아니온 입자 (B) 100질량% 중에 0.1질량% 이상 18질량% 미만이며, 리튬계 폴리아니온 입자 (B)의 평균 입경이 50~200nm이고,리튬 복합 산화물 이차 입자 (A)의 함유량과, 리튬계 폴리아니온 입자 (B)의 함유량의 질량비((A) : (B))가, 95:5~65:35인, 리튬 이온 이차 전지용 양극 활물질 복합체.